(57)【要約】  一過的な疎水性、優れたゲル完全性、および自由膨潤ゲルベッド透過性を有する、超吸収性ポリマー粒子が開示される。また、超吸収性ポリマー粒子にポリアミンコーティングおよび共溶媒を塗布することによって、前記粒子を製造する方法も開示される。【特許請求の範囲】
【請求項１】
疎水性表面を有するポリアミンコーティングされた超吸収性ポリマー粒子であって、前記粒子が、１分後に２．３センチメートル未満の吸上指数、ポリアミンコーティングを含まない同一の超吸収性ポリマー粒子よりも少なくとも２倍高い自由膨潤ゲルベッド透過性、および少なくとも２．５のゲル完全性を有する、超吸収性ポリマー粒子。
【請求項２】
５分後に３センチメートル未満の吸上指数を有する、請求項１に記載の超吸収性ポリマー粒子。
【請求項３】
１０分後に６．５センチメートル未満の吸上指数を有する、請求項１に記載の超吸収性ポリマー粒子。
【請求項４】
少なくとも３．０のゲル完全性を有する、請求項１に記載の超吸収性ポリマー粒子。
【請求項５】
少なくとも３．５のゲル完全性を有する、請求項１に記載の超吸収性ポリマー粒子。
【請求項６】
前記粒子が、０．９％生理食塩水と接触してから、生理食塩水を吸収するまでに少なくとも５秒間の遅延を示す、請求項１に記載の超吸収性ポリマー粒子。
【請求項７】
表面架橋された超吸収性ポリマー粒子が、ポリアミン、共溶媒、および水を含むコーティング組成物でコーティングされ、
前記ポリアミンコーティングされたポリマー粒子が約２５℃〜約１００℃に約５〜約６０分間維持される、
方法で製造される、請求項１に記載の超吸収性ポリマー粒子。
【請求項８】
前記ポリマーが、アクリル酸、メタクリル酸、またはこれらの混合物を含む、請求項７に記載の超吸収性ポリマー粒子。
【請求項９】
前記ポリマーが約２５〜約１００の中和度を有する、請求項７に記載の超吸収性ポリマー粒子。
【請求項１０】
前記ポリアミンが、前記粒子の約０．１質量％〜約２質量％の量で前記表面架橋ポリマーの表面に存在する、請求項７に記載の超吸収性ポリマー粒子。
【請求項１１】
前記ポリアミンが、第一級アミノ基、第二級アミノ基、第三級アミノ基、および第四級アンモニウム基の１つ以上を有する、請求項７に記載の超吸収性ポリマー粒子。
【請求項１２】
前記ポリアミンが、約５，０００〜約１，０００，０００の質量平均分子量を有する、請求項７に記載の超吸収性ポリマー粒子。
【請求項１３】
前記ポリアミンが、ポリビニルアミン、ポリエチレンイミン、ポリアリルアミン、ポリアルキレンアミン、ポリアゼチジン、ポリビニルグアニジン、ポリ（ＤＡＤＭＡＣ）、カチオン性ポリアクリルアミド、ポリアミン官能性ポリアクリレート、およびこれらの混合物からなる群から選択されるホモポリマーまたはコポリマーである、請求項７に記載の超吸収性ポリマー粒子。
【請求項１４】
前記共溶媒が、アルコール、ジオール、トリオール、またはこれらの混合物を含む、請求項７に記載の超吸収性ポリマー粒子。
【請求項１５】
前記共溶媒が、メタノール、エタノール、プロピルアルコール、イソプロピルアルコール、エチレングリコール、プロピレングリコール、エチレングリコールオリゴマー、プロピレングリコールオリゴマー、グリセリン、プロピレングリコールモノアルキルエーテル、およびこれらの混合物を含む、請求項１４に記載の超吸収性ポリマー粒子。
【請求項１６】
前記表面架橋された超吸収性ポリマーが表面架橋ポリアクリル酸を含む、請求項７に記載の超吸収性ポリマー粒子。
【請求項１７】
前記ポリアミンが、ポリビニルアミンのホモポリマーまたはコポリマーを含む、請求項１６に記載の超吸収性ポリマー粒子。
【請求項１８】
超吸収性ポリマー粒子を製造する方法であって、
（ａ）表面架橋された超吸収性ポリマー粒子を提供するステップと、
（ｂ）ポリアミンおよび共溶媒を含む組成物を、前記表面架橋されたポリマー粒子の表面に塗布するステップと、
（ｃ）ステップ（ｂ）のコーティングされた表面架橋ポリマー粒子を、前記表面架橋ポリマー粒子上に硬化した疎水性ポリアミンコーティングを得るのに十分な時間にわたり、約２５℃〜約１００℃に維持するステップと
を含む、方法。
【請求項１９】
維持ステップ（ｃ）が、約５０℃〜約１００℃にて約５〜約６０分間行われる、請求項１８に記載の方法。
【請求項２０】
ステップ（ｂ）およびステップ（ｃ）が同時に行われる、請求項１９に記載の方法。
【請求項２１】
（ａ）透液性表面シートと、
（ｂ）不透液性裏面シートと、
（ｃ）（ａ）と（ｂ）の間に配置され、約５０％〜約１００質量％の請求項１に記載の超吸収性ポリマー粒子、および０％〜約５０質量％の親水性繊維素材を含むコア材と、
（ｄ）場合により前記コア材（ｃ）の真上および真下に配置される組織層と、
（ｅ）場合により（ａ）と（ｃ）の間に配置される吸収層と
を含む、衛生用品。
【請求項２２】
おむつ、生理用品、失禁パッド、失禁ブリーフ、包帯、および火傷または創傷用被覆材からなる群から選択される、請求項２１に記載の衛生用品。
【発明の詳細な説明】
【技術分野】
【０００１】
本発明は、改善されたゲル完全性および流体透過性を有する超吸収性ポリマー粒子に関する。本発明はまた、表面架橋された超吸収性ポリマー粒子、ポリアミン、水、およびヒドロキシ基を有する任意の共溶媒から超吸収性ポリマー粒子を製造する方法にも関する。本発明はまた、粒子表面の予想外の一過的な疎水性を示すポリアミンコーティングされた粒子であって、ポリアミンの粘着性によって超吸収性ポリマー粒子の凝集を減少させ、水溶液と接触した後に生じる粒子膨潤を遅らせることによってゲルブロッキングを減少させる、ポリアミンコーティングされた粒子にも関する。前記ポリアミンコーティングされた粒子は、本質的に吸収性に悪影響を及ぼすことなく、優れたゲルベッド透過性およびゲル完全性を示す。本発明はまた、おむつ、生理用品および創傷被覆材などの用品におけるポリアミンコーティングされた超吸収性ポリマー粒子の使用にも関する。
【０００２】
吸水性樹脂は、生理用品、衛生用品、ワイピングクロス、保水剤、脱水剤、スラッジ凝固剤、使い捨てタオルおよびバスマット、使い捨てドアマット、増粘剤、ペット用使い捨てトイレマット、凝縮防止剤、ならびに種々の化学薬品用の放出制御剤に広く使用されている。吸水性樹脂は、デンプンアクリロニトリルグラフトポリマー、カルボキシメチルセルロース、架橋ポリアクリレート、スルホン化ポリスチレン、加水分解ポリアクリルアミド、ポリビニルアルコール、ポリエチレンオキシド、ポリビニルピロリドン、およびポリアクリロニトリルの加水分解生成物などの置換または未置換の天然および合成ポリマーを含めた、種々の化学形態で利用できる。尿などの電解質含有水溶液の吸収に最も一般的に使用されているＳＡＰは、中和ポリアクリル酸、すなわち、中和カルボキシル基を約５０％〜１００％含有するポリアクリル酸である。
【０００３】
このような吸水性樹脂は、「超吸収性ポリマー」、すなわちＳＡＰと呼ばれ、通常は軽度に架橋された親水性ポリマーである。ＳＡＰは、それぞれ参考として本明細書で援用される、米国特許第５６６９８９４号および第５５９９３３５号（Ｇｏｌｄｍａｎ  ｅｔ  ａｌ．）で概説されている。ＳＡＰは、化学的同一性が異なることがあるが、いずれも、中程度の圧力下でさえＳＡＰそのものの質量の何倍にも相当する量の水溶液を吸収および保持することができる。例えば、ＳＡＰは、ＳＡＰそのものの質量の１００倍以上の蒸留水を吸収することができる。封圧下で水溶液を吸収する能力は、おむつなどの衛生用品で使用されるＳＡＰにとって重要な要件である。
【０００４】
本明細書で使用される「ベースポリマー粒子」、「表面架橋ＳＡＰ粒子」、および「ＳＡＰ粒子」という用語は、乾燥状態にある超吸収性ポリマー粒子、すなわち、水を全く含有しないものから、粒子そのものの質量よりも少ない量の水を含有するものまでの粒子を指す。「ベースポリマー粒子」は、表面架橋プロセス前のＳＡＰ粒子である。「表面架橋ＳＡＰ粒子」とは、以下でより詳細に説明する通り、表面架橋プロセスに供したベースポリマー粒子である。「粒子」という用語は、果粒、繊維、フレーク、球体、粉末、血小板、ならびに超吸収性ポリマーの当業者に既知のその他の形状および形態を指す。「ＳＡＰゲル」および「ＳＡＰヒドロゲル」という用語は、水和状態にある超吸収性ポリマー、すなわち、水中で少なくとも粒子そのものの質量、典型的には粒子そのものの質量の数倍を吸収した粒子を指す。「コーティングされたＳＡＰ粒子」および「コーティングされた表面架橋ポリマー粒子」という用語は、本発明の粒子、すなわち、ポリアミンと共溶媒とを含むポリアミンコーティングを有するＳＡＰ粒子を指す。
【０００５】
「表面処理（された）」および「表面架橋（された）」という用語は、ＳＡＰ、すなわち、粒子表面に塗布される化合物により架橋される粒子表面付近に分子鎖が存在する粒子である、ベースポリマーを指す。「表面架橋」という用語は、ベースポリマー粒子の表面付近の官能性架橋レベルが、一般的にベースポリマー粒子内部の官能性架橋レベルよりも高いことを意味する。本明細書で使用される「表面」とは、粒子の外側に面した境界を表す。多孔質ＳＡＰ粒子の場合は、露出した内部表面も表面の定義に含まれる。
【０００６】
「ポリアミンコーティング」という用語は、ＳＡＰ粒子表面のコーティングであって、（ａ）少なくとも２つ、典型的には複数の第一級および／または第二級および／または第三級および／または第四級窒素原子を含有するポリマーと、（ｂ）水と、（ｃ）共溶媒とを含む、コーティングを指す。典型的には、水および共溶媒の少なくとも一部が、ＳＡＰ粒子にコーティングを塗布するステップ中にコーティングから蒸発する。この共溶媒は、ポリアミンコーティングされたＳＡＰの表面を親水性から疎水性に変換することができる。
【０００７】
ＳＡＰ粒子は、製造の容易性および費用、化学的同一性、物理的特性、吸水率、ならびに吸水度および保水度が異なるため、理想的な吸水性樹脂が設計の難しい化合物となる可能性がある。例えば、デンプンアクリロニトリルグラフトポリマーの加水分解生成物は、比較的高い吸水能力を有するが、製造には厄介なプロセスが必要となり、低い耐熱性、およびデンプンの存在による崩壊または分解という欠点を有する。逆に、その他の吸水性ポリマーは、容易にかつ安価で製造され、分解されないが、流体およびデンプンアクリロニトリルグラフトポリマーを吸収しない。
【０００８】
したがって、製造が困難な粒子の優れた流体吸収性に匹敵するように、安定し、製造が容易なＳＡＰ粒子の流体吸収性を向上させる方法を提供することが、広範な研究開発で対象とされてきた。同様に、既に優れているＳＡＰ粒子の流体吸収性をさらに向上させることも有利であると思われる。
【０００９】
ＳＡＰ粒子の１つの望ましい特性を改善すると、ＳＡＰ粒子の別の望ましい特性に悪影響が及ぶことが多いことから、これは達成が困難な目標である。例えば、吸収性とゲル透過性は相反する特性である。したがって、おむつにＳＡＰ粒子を使用する場合に十分な流体吸収、液体輸送、ならびにおむつおよび皮膚の乾燥を提供するためには、吸収性とゲル透過性と間の均衡のとれた関係が望まれる。
【００１０】
この点では、その後の圧力下で流体を保持するＳＡＰ粒子の能力が重要な特性であるだけでなく、同時に作用する圧力に対する流体の吸収度、すなわち流体吸収時の能力もまた重要である。これは実際には、小児または成人が衛生用品に座るか横になる場合、またはせん断力（例えば、脚の動作）が衛生用品に作用する場合が当てはまる。この吸収性は、荷重吸収度と呼ばれる。
【００１１】
衛生用品の分野（例えば、おむつ設計の分野）における現在の傾向は、セルロースファイバーの含有量が減少し、ＳＡＰの含有量が増加した、より一層薄型のコア構造へと向かっている。これは、乳児用おむつおよび成人用失禁製品では特に重要な傾向である。おむつのコア材がより薄型になるほど、ＳＡＰ粒子は、これまでフラッフパルプによって提供されてきた特性を有することが求められる。例えば、おむつのコア材の液体吸収量は、ＳＡＰに対するフラッフの比率を高めることによって増強される。また、コア材の完全性は、ＳＡＰに対する繊維フラッフのより高い比率を使用する場合により高くなる。
【００１２】
この傾向により、ＳＡＰに必要とされる性能プロファイルが大きく変化した。当初、ＳＡＰの開発は、きわめて高い吸収性および膨潤性に焦点が置かれていたものの、その後になって、流体を粒子内部に、およびＳＡＰ粒子のベッドに透過し分散させるＳＡＰ粒子の能力もきわめて重要であると判断された。従来のＳＡＰは、流体に湿潤すると表面が著しく膨潤し、その結果、粒子内部への流体輸送が大幅に損なわれるか、または完全に妨害される。これまでおむつのコア材には大量のセルロースファイバーが含まれており、流体を素早く吸収して、最終的にはＳＡＰ粒子に分散させ、かつ流体輸送の妨害を防ぐためにＳＡＰ粒子を物理的に分離させていた。
【００１３】
衛生用品の単位面積当たりに含まれるＳＡＰ粒子の量を増やしても、膨潤したポリマー粒子がその後の汚水の吸収に対するバリア層を形成することがあってはならない。したがって、優れた透過性を有するＳＡＰによって、衛生用品全体の最適な利用が保証されている。これによって、極端な場合には衛生用品の漏れをも生じるゲルブロッキング現象が防止される。したがって、流体の透過および分散は、最初の体液吸収の点で最も重要である。
【００１４】
しかし、ＳＡＰ粒子の吸収性と透過性は相反するものであることから、他方の特性に悪影響を及ぼすことなく一方の特性を改善するのは困難である。研究者等は、特に荷重下におけるＳＡＰ粒子の流体吸収量および保持量、ならびに流体吸収速度を改善する種々の方法を研究してきた。ＳＡＰ粒子の吸収性および保持特性を改善する１つの好適な方法は、ＳＡＰ粒子を表面処理することである。
【００１５】
ＳＡＰ粒子を含むポリマー上でペンダントカルボン酸基と反応することができる複数の官能基を有する架橋剤を用いたＳＡＰ粒子の表面処理は、数多くの特許で開示されている。表面処理により、吸収性およびゲル剛性が改善され、流体流動性が向上し、ＳＡＰ粒子の凝集が防止され、ゲル強度が改善される。
【００１６】
一般的に、表面架橋ＳＡＰ粒子は、同程度の内部架橋を有するものの表面架橋は有さないＳＡＰ粒子よりも、高い流体吸収値および流体保持値を示す。内部架橋は、ＳＡＰ粒子を含むモノマーの重合により生じ、ポリマーの骨格に存在する。表面架橋により、ＳＡＰ粒子の変形に対する抵抗性が向上することから、得られたヒドロゲルが外圧下で変形した場合に、隣接するＳＡＰ粒子の表面間の接触度が低下するという仮説が立てられている。吸収値および保持値が表面架橋により向上する度合いは、内部架橋および表面架橋の相対量および相対分布、ならびに特定の表面架橋剤および表面架橋方法に関連する。
【００１７】
本発明は、ポリアミン、水、および任意の共溶媒でコーティングされた表面架橋ＳＡＰ粒子を対象とする。コーティングされたＳＡＰ粒子は、ＳＡＰ粒子の流体吸収性（例えば、遠心力保持能力（ＣＲＣ））に実質的な悪影響を及ぼすことなく、改善されたゲルベッド透過性（ＧＢＰ）およびゲル完全性（ＧＩ）を示す。
【００１８】
本発明は、優れたゲル完全性、吸収能力、および透過性を有する表面架橋されたＳＡＰ粒子を対象とする。より具体的には、本発明は、ポリアミン、水、および共溶媒を含むコーティング（以下「ポリアミンコーティング」と呼ぶ）を有する表面架橋ＳＡＰ粒子を対象とする。表面架橋されたＳＡＰ粒子上のポリアミンコーティングを硬化させる条件下では、少なくとも水の一部と多くの場合は共溶媒の一部が、典型的にはこのコーティングから蒸発する。本発明はまた、ポリアミンコーティングされたＳＡＰ粒子を製造する方法も対象とする。ポリアミン表面コーディングによって、ＳＡＰ粒子の表面が疎水性になる。
【００１９】
本発明の一態様は、優れたゲルベッド透過性、高い荷重吸収度、優れたゲル完全性、および高い遠心力保持能力を有する表面架橋されたＳＡＰ粒子であって、生理食塩水、血液、尿および月経分泌物などの電解質含有流体を吸収および保持する改善された能力を示すＳＡＰ粒子を提供することである。
【００２０】
本発明の別の態様は、上に列挙した特性および減少した凝集傾向を有するポリアミンコーティングされた表面架橋ＳＡＰ粒子を提供することである。ポリアミンコーティングは、ＳＡＰ粒子の表面架橋が完了した後に塗布される。
【００２１】
本発明のさらに別の態様は、約２５℃〜１００℃の温度でポリアミン水溶液および共溶媒を個別にまたは組み合わせて表面架橋ＳＡＰ粒子の表面に塗布し、約５分〜約６０分間混合することによって、本発明のコーティングされたＳＡＰ粒子を製造することである。
【００２２】
本発明の尚別の態様は、疎水性表面を有するポリアミンコーティングされた表面架橋ＳＡＰ粒子を提供することである。ＳＡＰ粒子は、減少した凝集傾向を有し、液体と最初に接触した後に生じる粒子膨潤の遅延を示し、ひいてはゲルブロッキングを減少させる。ポリアミンコーティングされた表面は、ポリアミンコーティングプロセスに共溶媒を含めることによって、疎水性化される。前記粒子は、共溶媒の非存在下でポリアミンをコーティングした同一のＳＡＰ粒子に比べて、減少した凝集傾向と、失禁後の膨潤遅延機構を有する。
【００２３】
本発明の別の態様は、優れた荷重吸収度（ＡＵＬ）を保持しながら、（ａ）１分後に２．３ｃｍ（センチメートル）未満、５分後に３ｃｍ未満、および１０分後に６．５ｃｍ未満の吸上指数（ＷＩ）、（ｂ）コーティングされていない以外は同一の表面架橋ＳＡＰ粒子よりも少なくとも高い自由膨潤ゲルベッド透過性、ならびに少なくとも２．５のゲル完全性（ＧＩ）を有する、ポリアミンコーティングされた表面架橋ＳＡＰ粒子を提供することである。
【００２４】
本発明のさらに別の態様は、本発明のポリアミンコーティングされたＳＡＰ粒子を含むコア材を有する吸収性衛生用品（例えば、おむつ）を提供することである。おむつのコア材は、典型的には、５０質量％を超える本ポリアミンコーティングＳＡＰ粒子を含有する。
【００２５】
本発明の別の態様は、比較的高濃度のポリアミンコーティングされたＳＡＰ粒子を含有するコア材を有する吸収性衛生用品であって、本質的に吸収材の特性を減少させることなくゲル透過性およびゲル完全性の改善をもたらし、液体との接触後に生じる粒子膨潤の遅延を示す吸収性衛生用品を提供することである。
【００２６】
本発明のこれらおよびその他の態様および利点は、以下に記載する好適な実施形態の詳細な説明により明らかになるであろう。
【００２７】
図１〜３は、０．９％の生理食塩水をＳＡＰ粒子に添加した後、前記生理食塩水の添加から最初の３０秒間に湿潤したＳＡＰ粒子が膨潤する様子を示した、連続写真を含む。
【００２８】
本発明は、ポリアミン、水、および共溶媒でコーティングされた表面架橋ＳＡＰ粒子を対象とする。体液を吸収するパーソナルケア製品で使用されるＳＡＰは周知である。ＳＡＰ粒子は、典型的には、不飽和カルボン酸のポリマーまたはその誘導体である。これらのポリマーは、二官能性または多官能性内部架橋剤でポリマーを架橋することによって、不水溶性にされるが、水膨潤性にはされない。これらの内部架橋ポリマーは、少なくとも部分的に中和されており、ポリマーによる体液などの水溶液の吸収を可能にするペンダントアニオンカルボキシル基をポリマー骨格に含有する。これらのＳＡＰ粒子は、粒子表面でペンダントアニオンカルボキシ基を架橋する後処理に供される。
【００２９】
ＳＡＰは、既知の重合法によって、好ましくはゲル重合による水溶液中での重合によって製造される。この重合プロセスの生成物は、機械力によってサイズを小粒子に縮小した後、当該技術分野で既知の乾燥手順および乾燥装置を使用して乾燥させた水性ポリマーゲル（すなわち、ＳＡＰヒドロゲル）である。乾燥プロセスの後、得られたＳＡＰ粒子を所望の粒径に粉砕する。
【００３０】
流体吸収プロファイルを改善するためには、吸収能力、吸収速度、吸収時間、ゲル強度および／または透過性の１つ以上についてＳＡＰ粒子を最適化する。最適化によって、衛生用品におけるセルロース系ファイバーの量が減少し、より薄型の用品の提供が可能となる。しかし、これらの吸収プロファイル特性をすべて同時に最大化することは困難であるか、不可能である。
【００３１】
ＳＡＰ粒子の流体吸収プロファイルを最適化する１つの方法は、所定の粒度分布のＳＡＰ粒子を提供することである。特に、粒度が小さすぎる粒子は、流体の吸収後に膨潤し、さらなる流体の吸収をブロックすることができる。粒度の大きすぎる粒子は、表面積が小さくなり、吸収速度が低下する。
【００３２】
したがって、ＳＡＰ粒子の粒度分布は、ＳＡＰ粒子による流体の透過性、吸収および保持が最大化される程度のものである。ＳＡＰ粒子を凝集させて過大な粒子を得るその後のプロセスは、いずれも回避しなければならない。特に、ＳＡＰ粒子の凝集は、見た目の粒度を増加させ、ＳＡＰ粒子の表面積を縮小し、ひいてはＳＡＰ粒子による液体の吸収に悪影響を及ぼす。
【００３３】
本発明は、表面架橋されたＳＡＰ粒子の吸収プロファイルを改善する際に生じる問題の克服を対象とする。というのも、１つの特性を改善すると、２つ目の特性に悪影響を及ぼすことが多いためである。本発明のポリアミンコーティングされたＳＡＰ粒子は、高い遠心力保持能力（ＣＲＣ）と優れたゲルベッド透過性（ＧＢＰ）と良好なゲル完全性（ＧＩ）という相反する特性を維持する。これらの問題は、ポリアミンコーティングによって、また一部には（ａ）本発明のポリアミンコーティングされたＳＡＰ粒子が凝集する傾向の減少、および（ｂ）失禁、すなわち液体との接触後に生じる粒子膨潤の遅延によって、克服される。
【００３４】
パーソナルケア製品で増量したＳＡＰ粒子と減量したセルロースを使用するためには、高い流体透過性を維持することが重要である。特に、体液の存在下で膨潤させることによって形成されるＳＡＰ粒子のヒドロゲル層の透過性は、生成物からの漏出の問題を克服するのにきわめて重要である。透過性が不足すると、体液を吸収して分散させるＳＡＰ粒子のヒドロゲル層の能力に直接影響が及ぶ。
【００３５】
ポリアミンは、セルロース（すなわち、フラッフ）に付着することが知られており、ポリアミンコーティングされたＳＡＰは、より能力の低いＳＡＰほど、一括測定した場合の透過性がいくらか改善される。非架橋ポリアミンでＳＡＰ粒子をコーティングすると、ポリアミン分子の柔軟性が高いために、セルロースファイバーへの付着が改善される。好ましくは、ＳＡＰ粒子へのポリアミンの共有結合が回避される。というのも、ＳＡＰ粒子の架橋度が高くなり、粒子の吸収能力が低下するためである。さらに、ＳＡＰ粒子表面へのポリアミンの共有結合は、典型的には１５０℃を超える温度で生じ、このことはＳＡＰ粒子の色のほか、最終的には衛生用品の顧客受容性にまで悪影響を及ぼす。
【００３６】
ＳＡＰ粒子の透過性を改善するためのカチオン化合物（例えば、ポリアミン）の塗布は、すでに開示されている。国際特許公開第０３／０４３６７０号では、ポリアミン分子が共有結合により互いに架橋している、ＳＡＰ粒子のポリアミンコーティングが開示されている。国際特許公開第９５／２２３５６号および米国特許第５８４９４０５号では、尿に含まれる少なくとも１つの成分（例えば、リン酸イオン、硫酸イオン、または炭酸イオン）との反応性を有する、ＳＡＰと吸収性修飾ポリマーとの混合物（例えば、カチオンポリマー）を含む吸収材が開示されている。また、国際特許公開第９７／１２５７５号では、さらなる架橋を行わないポリカチオン化合物の塗布が開示されている。
【００３７】
線維性マトリックスへのポリアミンコーティングされた超吸収性物質の組込みを開示するその他の特許（例えば、米国特許第５６４１５６１号、米国特許第５３８２６１０号、欧州特許第０４９３０１１号、および国際特許公開第９７／３９７８０号）は、乾燥状態および湿潤状態での構造安定性が改善された吸収材に関する。前記吸収剤は、ヒドロゲルを形成するＳＡＰ粒子、その表面の吸収粒子に結合したポリカチオンポリマー、およびＳＡＰ粒子と担体層との間の接着剤として作用する接着マイクロファイバーを含む。担体層は織布であってもよければ不織布であってもよく、ポリカチオンポリマーはポリアミンであってもよければ、ポリイミンであっても、またはこれらの混合物であってもよい。米国特許第５３２４５６１号では、アミンエピクロロヒドリン付加物（例えば、ＫＹＭＥＮＥ（登録商標）製品）に直接架橋したＳＡＰが開示されている。
【００３８】
本発明に基づき、ポリアミンおよび共溶媒でコーティングされた表面架橋ＳＡＰ粒子が開示されている。本発明は、ゲルブロッキングと尿吸収速度の遅延を引き起こす可能性がある、おむつの失禁地点におけるＳＡＰ粒子の急速な膨潤の問題を克服するのに役立つ。ゲルブロッキングが生じると、最終的にはおむつのコア材に含まれるＳＡＰの粒子が十分に利用されなくなる。本発明のＳＡＰ粒子は、液体と接触した後に生じる（吸上指数により測定される）ＳＡＰ粒子の膨潤が遅延されることによってゲルブロッキングの問題を低減する、一過的な疎水性を有する。
【００３９】
本発明は、３つの親水性化合物（すなわち、ポリアミン、共溶媒、および水）を表面架橋されたＳＡＰ粒子にコーティングすることにより、吸上指数により測定される疎水性表面特性を有するＳＡＰ粒子が得られるという、予想外の結果を示す。さらに、ＳＡＰ粒子表面の疎水性は、ポリアミンと共溶媒の相対比、コーティングプロセスの温度、およびイオン架橋剤または共有結合架橋剤の使用を含めた種々の変数によって調節することができる。
【００４０】
本発明のＳＡＰ粒子は、ベースポリマーを含む。ベースポリマーは、ホモポリマーであってもよければ、コポリマーであってもよい。ベースポリマーの同一性は、このポリマーがアニオンポリマーであり（すなわち、ペンダント酸部分を含有し）、中和形態の場合に水中で膨潤して、ポリマーそのものの質量の少なくとも１０倍を吸収することができる限り、限定されない。好適なベースポリマーは、少なくとも一部が塩の形態（一般的には、アルカリ金属またはアンモニウム塩の形態）である酸性基を有する架橋ポリマーである。
【００４１】
ベースポリマーは、中和形態で存在するペンダント酸部分（すなわち、カルボン酸部分）の少なくとも約２５％を有する。好ましくは、ベースポリマーは、中和形態で存在するペンダント酸部分の約５０ｍｏｌ％〜約１００ｍｏｌ％、より好ましくは約６５ｍｏｌ％〜約８０ｍｏｌ％を有する。本発明によれば、ベースポリマーは、約２５〜約１００の中和度（ＤＮ）を有する。
【００４２】
ＳＡＰ粒子のベースポリマーは、ポリマーそのものの質量の数倍を水中および／または生理食塩水中で吸収することができる、軽度に架橋されたポリマーである。ＳＡＰ粒子は、超吸収性ポリマーを製造する従来のいずれのプロセスによっても製造することができ、当業者に周知である。
【００４３】
ＳＡＰ粒子を製造する１つのプロセスは、それぞれ参考として本明細書で援用される、米国特許第４０７６６６３号、第４２８６０８２号、第４６５４０３９号、および第５１４５９０６号に記載される溶液重合法である。別のプロセスは、それぞれ参考として本明細書で援用される、米国特許第４３４０７０６号、第４４９７９３０号、第４６６６９７５号、第４５０７４３８号、および第４６８３２７４号に記載される逆相懸濁重合法である。
【００４４】
本発明で有用なＳＡＰ粒子は、カルボキシル、カルボン酸無水物、カルボン酸塩、スルホン酸、スルホネート、硫酸、硫酸塩、リン酸、リン酸塩、ホスホン酸、またはホスホン酸塩などの少なくとも１つの酸部分を有する１つ以上のモノエチレン性不飽和化合物から製造される。本発明で有用なＳＡＰ粒子は、好ましくは、カルボキシルまたはカルボン酸無水物を含有する１つ以上のモノエチレン性不飽和、水溶性モノマー、ならびにそのアルカリ金属およびアンモニウム塩から製造され、これらのモノマーは、好ましくはベースポリマーの５０〜９９．９ｍｏｌ％を含む。
【００４５】
ＳＡＰ粒子のベースポリマーは、好ましくは、軽度に架橋されたアクリル樹脂（例えば、軽度に架橋されたポリアクリル酸）である。典型的には、軽度に架橋されたベースポリマーは、アシル部分（例えば、アクリル酸）、または酸性基を提供することができる部分（すなわち、アクリロニトリル）を含有する酸性モノマーを、内部架橋剤（すなわち、多官能性有機化合物）の存在下で重合することによって製造される。ベースポリマーは、実質的に（すなわち、少なくとも１０％、好ましくは少なくとも２５％）酸性モノマー単位（例えば、アクリル酸（メタクリル酸）である限り、当該技術分野で周知の他の共重合単位（すなわち、他のモノエチレン性不飽和コモノマー）を含有することができる。本発明のすべての利点を達成するには、ベースポリマーは、少なくとも５０％、より好ましくは少なくとも７５％、最高１００％の酸性モノマー単位を含有する。例えば、他の共重合単位は、ポリマーの親水性の改善を促進することができる。
【００４６】
ベースポリマーで有用なエチレン性不飽和カルボン酸モノマーおよびカルボン酸無水物モノマーには、アクリル酸、メタクリル酸、エタクリン酸、α−クロロアクリル酸、α−シアノアクリル酸、β−メチルアクリル酸（クロトン酸）、α−フェニルアクリル酸、β−アクリルオキシプロピオン酸、ソルビン酸、α−クロロソルビン酸、アンゲリカ酸、桂皮酸、ｐ−クロロ桂皮酸、β−ステアリルアクリル酸、イタコン酸、シトラコン酸、メサコン酸、グルタコン酸、アコニット酸、マレイン酸、フマル酸、トリカルボキシエチレン、および無水マレイン酸が含まれる。
【００４７】
エチレン性不飽和スルホン酸およびホスホン酸モノマーには、脂肪族または芳香族ビニルスルホン酸（例えば、ビニルスルホン酸、アリルスルホン酸、ビニルトルエンスルホン酸、スチレンスルホン酸）、アクリルおよびメタクリルスルホン酸（例えば、アクリル酸スルホエチル、メタクリル酸スルホエチル、アクリル酸スルホプロピル、メタクリル酸スルホプロピル、２−ヒドロキシ−３−メタクリルオキシプロピルスルホン酸、２−アクリルアミド−２−メチルプロパンスルホン酸、ビニルホスホン酸、アリルホスホン酸）、およびこれらの混合物が含まれる。
【００４８】
好適な非限定的モノマーには、アクリル酸、メタクリル酸、マレイン酸、フマル酸、無水マレイン酸、ならびにこれらのナトリウム塩、カリウム塩およびアンモニウム塩が含まれる。特に好適なモノマーは、アクリル酸である。
【００４９】
ベースポリマーは、ペンダント酸性基を有さないが、酸性基を有するモノマーと共重合することができる、さらなるモノエチレン性不飽和モノマーを含んでもよい。このような化合物には、例えば、モノエチレン性不飽和カルボン酸のアミドおよびニトリル（例えば、アクリルアミド、メタクリルアミド、アクリロニトリル、およびメタクリロニトリル）が含まれる。その他の適切なコモノマーの例には、飽和Ｃ1-4カルボン酸のビニルエステル（例えば、ギ酸ビニル、酢酸ビニル、およびプロピオン酸ビニル）、アルキル基に少なくとも２つの炭素原子を有するアルキルビニルエーテル（例えば、エチルビニルエーテルおよびブチルビニルエーテル）、モノエチレン性不飽和Ｃ3-18アルコール、およびアクリル酸、メタクリル酸またはマレイン酸のエステル、マレイン酸のモノエステル（例えば、マレイン酸メチル水素）；アルコキシル化一価飽和アルコールのアクリル酸エステルおよびメタクリル酸エステル（例えば、アルコール１モル当たり２〜２００モルのエチレンオキシドおよび／または酸化プロピレンと反応させた１０〜２５個の炭素原子を有するアルコール）、ならびにポリエチレングリコールまたはポリプロピレングリコールのモノアクリル酸エステルおよびモノメタクリル酸エステル（例えば、前記ポリアルキレングリコールのモル質量（Ｍｎ）は、最高約２，０００である）が含まれるが、これらに限定されない。さらなる適切なコモノマーには、スチレンおよびアルキル置換スチレン（例えば、エチルスチレンおよびｔｅｒｔ−ブチルスチレン）、ならびに２−ヒドロキシ−アクリル酸エチルが含まれるが、これらに限定されない。
【００５０】
酸性モノマーおよびいずれかの共重合モノマーの重合は、最も一般的には、多官能性有機化合物の存在下におけるフリーラジカルプロセスによって行われる。ベースポリマーは、不水溶性になるほど十分に内部架橋されている。内部架橋によって、ベースポリマーは実質的に不水溶性となり、ベースポリマーの吸収能力を決定するのにある程度役立つ。吸収用途での使用のため、ベースポリマーは、軽度に架橋されており、すなわち、約２０％未満、好ましくは約１０％未満、最も好ましくは約０．０１％〜約７％の架橋密度を有する。
【００５１】
架橋剤は、最も好ましくは、モノマーの総質量を基準として約７質量％未満、典型的には約０．１質量％〜約５質量％の量で使用される。架橋ポリビニルモノマーの例には、以下の式（Ｉ）で表わされるポリアクリル（またはポリメタクリル）酸エステル、および以下の式（ＩＩ）で表されるビスアクリルアミドが含まれるが、これらに限定されない：
【化１】
2010501697.tif 000002
［式中、
Ｘは、エチレン、プロピレン、トリメチレン、シクロヘキシル、ヘキサメチレン、２−ヒドロキシプロピレン、−（ＣＨ2ＣＨ2Ｏ）nＣＨ2ＣＨ2−、または
【化２】
2010501697.tif 000003
であり、
ｎおよびｍはそれぞれ整数５〜４０であり、
ｋは１または２である］、
【化３】
2010501697.tif 000004
［式中、
ｌは２または３である］。
【００５２】
式（Ｉ）の化合物は、ポリオール（例えば、エチレングリコール、プロピレングリコール、トリメチロールプロパン、１，６−ヘキサン−ジオール、グリセリン、ペンタエリトリトール、ポリエチレングリコール、またはポリプロピレングリコール）をアクリル酸またはメタクリル酸と反応させることによって製造される。式（ＩＩ）の化合物は、ポリアルキレンポリアミン（例えば、ジエチレントリアミンおよびトリエチレンテトラミン）をアクリル酸と反応させることによって得られる。
【００５３】
特定の内部架橋剤には、ジアクル酸１，４−ブタンジオール、ジメタクリル酸１，４−ブタンジオール、ジアクル酸１，３−ブチレングリコール、ジメタクリル酸１，３ブチレングリコール、ジアクル酸ジエチレングリコール、ジメタクリル酸ジエチレングリコール、エトキシ化ジアクル酸ビスフェノールＡ、エトキシ化ジメタクリル酸ビスフェノールＡ、ジメタクリル酸エチレングリコール、ジアクル酸１，６−ヘキサンジオール、ジメタクリル酸１，６−ヘキサンジオール、ジメタクリル酸ネオペンチルグリコール、ジアクル酸ポリエチレングリコール、ジメタクリル酸ポリエチレングリコール、ジアクル酸トリエチレングリコール、ジメタクリル酸トリエチレングリコール、ジアクル酸トリプロピレングリコール、ジアクル酸テトラエチレングリコール、ジメタクリル酸テトラエチレングリコール、ペンタアクリル酸ジペンタエリトリトール、テトラアクリル酸ペンタエリトリトール、トリアクリル酸ペンタエリトリトール、トリアクリル酸トリメチロールプロパン、トリメタクリル酸トリメチロールプロパン、トリアクリル酸トリス（２−ヒドロキシエチル）−イソシアヌレート、エトキシ化トリアクリル酸トリメチロールプロパン（ＥＴＭＰＴＡ）（例えば、平均１５モルのエチレンオキシド（ＥＯ）でエトキシ化されたＥＴＭＰＴＡ）、トリメチルアクリル酸トリス（２−ヒドロキシエチル）イソシアヌレート、ポリカルボン酸のジビニルエステル、ポリカルボン酸のジアリルエステル、テレフタル酸トリアリル、マレイン酸ジアリル、フマル酸ジアリル、ヘキサメチレンビスマレイミド、トリメリット酸トリビニル、アジピン酸ジビニル、コハク酸ジアリル、エチレングリコールのジビニルエーテル、ジアクリル酸シクロペンタジエン、ハロゲン化テトラアリルアンモニウム、ジビニルベンゼン、ジビニルエーテル、フタル酸ジアリル、またはこれらの混合物が含まれるが、これらに限定されない。特に好適な部架橋剤は、Ｎ，Ｎ’−メチレンビスアクリルアミド、Ｎ，Ｎ’−メチレンビスメタクリルアミド、ジメタクリル酸エチレングリコール、およびトリアクリル酸トリメチロールプロパンである。
【００５４】
ベースポリマーは、中和形態でＳＡＰの役割を果たす、ペンダント酸部分を有するいずれの内部架橋ポリマーでもあってもよい。ベースポリマーの例には、ポリアクリル酸、加水分解デンプン−アクリロニトリルグラフトコポリマー、デンプン−アクリル酸グラフトコポリマー、鹸化酢酸ビニル−アクリル酸エステルコポリマー、加水分解アクリロニトリルコポリマー、加水分解アクリルアミドコポリマー、エチレン−無水マレイン酸コポリマー、イソブチレン−無水マレイン酸コポリマー、ポリ（ビニルスルホン酸）、ポリ（ビニルホスホン酸）、ポリ（ビニルリン酸）、ポリ（ビニル硫酸）、スルホン化ポリスチレン、ポリ（アスパラギン酸）、ポリ（乳酸）、およびこれらの混合物が含まれるが、これらに限定されない。好適なベースポリマーは、アクリル酸またはメタクリル酸のホモポリマーまたはコポリマーである。
【００５５】
フリーラジカル重合は、開始剤によるか、または重合性水性混合物に作用する電子線によって開始される。重合はまた、このような開始剤がなくても、光開始剤の存在下での高エネルギー放射線作用により開始することができる。
【００５６】
有用な重合開始剤には、重合条件下でフリーラジカルに分解する化合物（例えば、過酸化物、ヒドロペルオキシド、過硫酸塩、アゾ化合物、およびレドックス触媒が含まれるが、これらに限定されない。水溶性開始剤が好ましい。場合によっては、異なる重合開始剤の混合物（例えば、過酸化水素とペルオキソ二硫酸ナトリウムまたは過硫酸カリウムとの混合物）が使用される。過酸化水素とペルオキソ二硫酸ナトリウムとの混合物は、いずれの割合でもあってもよい。
【００５７】
適切な有機過酸化物の例には、過酸化アセチルアセトン、過酸化メチルエチルケトン、ｔｅｒｔ−ブチルヒドロペルオキシド、クメンヒドロペルオキシド、ペルピバル酸ｔｅｒｔ−アミル、ペルピバル酸ｔｅｒｔ−ブチル、ペルネオヘキサン酸ｔｅｒｔ−ブチル、ペルイソブチル酸ｔｅｒｔ−ブチル、ペル−２−エチルヘキサン酸ｔｅｒｔ−ブチル、ペルイソノナン酸ｔｅｒｔ−ブチル、ペルマレイン酸ｔｅｒｔ−ブチル、ペル安息香酸ｔｅｒｔ−ブチル、ペルオキシジカルボン酸ジ（２−エチルヘキシル）、ペルオキシジカルボン酸ジシクロヘキシル、ペルオキシジカルボン酸ジ（４−ｔｅｒｔ−ブチルシクロヘキシル）ペルオキシ、ペルオキシジカルボン酸ジミリスチル、ペルオキシジカルボン酸ジ−アセチル、アリルペルエステル、ペルオキシネオデカン酸クミル、ペル−３，５，５−トリメチルヘキサン酸ｔｅｒｔ−ブチル、アセチルシクロヘキシルスルホニルペルオキシド、ジラウリルペルオキシド、ジベンゾイルペルオキシド、およびペルネオデカン酸ｔｅｒｔ−アミルが含まれるが、これらに限定されない。特に適切な重合開始剤は、水溶性アゾ開始剤（例えば、二塩酸２，２’−アゾビス（２−アミジノプロパン）、二塩酸２，２’−アゾビス（Ｎ、Ｎ’−ジメチレン）イソブチルアミジン、２−（カルバモイルアゾ−イソブチロニトリル）、２、２’−アゾビス［（２−（２’−イミダゾリン−２−イル）プロパン］二塩酸塩、および４，４’−アゾビス（４−シアノバレリアン酸））である。重合開始剤は、例えば、重合するモノマーを基準として０．０１質量％〜５質量％、好ましくは０．０５質量％〜２．０質量％の量で使用される。
【００５８】
重合開始剤にはレドックス触媒も含まれる。レドックス触媒では、酸化化合物が、上で指定したペル化合物の少なくとも１つを含み、還元成分が、例えば、アスコルビン酸、グルコース、ソルボース、重亜硫酸アンモニウムまたは重亜硫酸アルカリ金属、亜硫酸塩、チオ硫酸塩、次亜硫酸塩、ピロ亜硫酸塩、もしくは硫化物、または金属塩（例えば、鉄（ＩＩ）イオンもしくはヒドロキシメチルスルホキシル酸ナトリウム）を含む。レドックス触媒の還元成分は、好ましくはアスコルビン酸または亜硫酸ナトリウムである。例えば、重合で使用するモノマーの量を基準として、約３×１０-6〜約１ｍｏｌ％のレドックス触媒系の還元成分を使用することができ、約０．００１〜約５．０ｍｏｌ％のレドックス触媒の酸化成分を使用することができる。
【００５９】
高エネルギー放射線を使用して重合を開始した場合、開始剤は、典型的には光開始剤を含む。光開始剤には、例えば、αスプリッター、水素引抜系、およびアジ化物が含まれる。このような開始剤の例には、ベンゾフェノン誘導体（例えば、ミヒラーケトン）、フェナントレン誘導体、フルオレン誘導体、アントラキノン誘導体、チオキサントン誘導体、クマリン誘導体、ベンゾインエーテルおよびその誘導体、アゾ化合物（例えば、上述のフリーラジカル形成剤、置換ヘキサアリールビスイミダゾール、アシルホスフィンオキシド）、またはこれらの混合物が含まれるが、これらに限定されない。
【００６０】
アジ化物の例には、４−アジド桂皮酸２−（Ｎ，Ｎ−ジメチルアミノ）エチル、２−（Ｎ，Ｎ−ジメチルアミノ）エチル４−アジドナフチルケトン、４−アジド安息香酸２−（Ｎ，Ｎ−ジメチルアミノ）エチル、５−アジド−１−ナフチル２’−（Ｎ，Ｎ−ジメチルアミノ）エチルスルホン、Ｎ（４−スルホニルアジドフェニル）−マレイミド、Ｎ−アセチル−４−スルホニルアジドアニリン、４−スルホニル−アジドアニリン、４−アジドアニリン、４−臭化アジドフェナシル、ｐ−アジド安息香酸、２，６−ビス（ｐ−アジドベンジリデン）シクロヘキサノン、および２，６−ビス（ｐ−アジドベンジリデン）−４−メチルシクロヘキサノンが含まれるが、これらに限定されない。光開始剤は、仮に使用されるとしても、重合するモノマーの約０．０１質量％〜約５質量％の量で使用されるのが慣例的である。
【００６１】
前述の通り、ベースポリマーは、部分的に中和される。中和度は、酸性基を含有するモノマーを基準として、約２５ｍｏｌ％〜約１００ｍｏｌ％、好ましくは約５０ｍｏｌ％〜９０ｍｏｌ％である。重合度は、酸性基を含有するモノマーを基準として、より好ましくは約６０ｍｏｌ％超、さらにより好ましくは約６５質量％〜約９０質量％、最も好ましくは約６５ｍｏｌ％〜約８０ｍｏｌ％である。
【００６２】
ベースポリマーに有用な中和剤には、アルカリ金属ベース、アンモニア、および／またはアミンが含まれる。好ましくは、中和剤には、水酸化ナトリウム水溶液、水酸化カリウム水溶液、または水酸化リチウムが含まれる。しかし、中和はまた、固体または溶液として、炭酸ナトリウム、重炭酸ナトリウム、炭酸カリウム、もしくは炭酸水素カリウム、またはその他の炭酸塩もしくは重炭酸塩を使用して達成することができる。ベースポリマーを中和するのに、第一級、第二級および／または第三級アミンを使用することができる。
【００６３】
ベースポリマーの中和は、この目的に適切な装置での重合前、重合中または重合後に行うことができる。例えば、中和は、モノマーの重合に使用されるニーダー内で直接行われる。
【００６４】
本発明によれば、モノマー水溶液の重合、すなわちゲル重合が好ましい。この方法では、フリーラジカル開始剤の存在下において、内部架橋剤を含めた１０質量％〜７０質量％のモノマー水溶液が中和される。溶液重合は、０℃〜１５０℃にて、好ましくは１０℃〜１００℃にて、かつ大気圧、超大気圧、または減圧下で行われる。重合はまた、保護ガス雰囲気下、好ましくは窒素下でも行うことができる。
【００６５】
重合後、得られたベースポリマーのヒドロゲルを乾燥させ、乾燥させたベースポリマー粒子を粉砕して、最適な流体吸収プロファイルの所定のサイズに分類する。次いで、本発明によれば、ベースポリマー粒子を表面架橋する。ポリアミンコーティングプロセスステップと表面架橋プロセスステップは異なるものであり、ベースポリマー粒子の表面に異なる特性を付与するものであることを理解しなければならない。ベースポリマー粒子は、ポリアミンコーティングの塗布前に表面架橋される。
【００６６】
表面架橋されたポリマー粒子にポリアミンコーティングを塗布する一実施形態においては、ベースポリマー粒子の表面に表面架橋剤が塗布される。次いで、得られたポリマー粒子が、十分な時間にわたり、かつ十分な温度にて加熱され、ベースポリマー粒子を表面架橋する。次に、水に溶解したポリアミンと共溶媒を含有するコーティング溶液が、表面架橋ＳＡＰ粒子の表面に塗布される。ポリアミンコーティングは、約２５℃〜１００℃、好ましくは約５０℃〜１００℃の温度を有する表面架橋ＳＡＰ粒子に塗布される。ポリアミンコーティングは、２５、３０、３５、４０、４５、５０、５５、６０、６５、７０、７５、８０、８５、９０、９５または１００℃の温度で塗布してもよい。
【００６７】
ポリアミンコーティングは、表面架橋ステップ後に表面架橋されたＳＡＰ粒子に塗布され、この段階で、表面架橋されたＳＡＰ粒子は冷え始めているが、依然として温かい。したがって、ポリアミンコーティングは、表面架橋されたＳＡＰ粒子の潜熱を使用して塗布される。必要に応じて、外部熱源を使用して、最高約１００℃のポリアミンコーティングされたＳＡＰ粒子の所望の温度を達成することもできる。
【００６８】
ポリアミンコーティングを表面架橋ＳＡＰ粒子に塗布した後、コーティングしたＳＡＰ粒子を約５〜約６０分間混合して、表面架橋したポリマー粒子上に均一の疎水性ポリアミンコーティングを形成し、本発明のＳＡＰ粒子を提供する。ポリアミンコーティングは、共溶媒の非存在下において親水性であり、共溶媒の存在下においては疎水性である。
【００６９】
ポリアミンコーティング溶液の成分は、１つまたは２つの溶液からいずれの順序でＳＡＰ粒子に塗布することもできる。特に、共溶媒は、ポリアミンとは別に表面架橋ＳＡＰ粒子に塗布することができる。あるいは、ポリアミンおよび共溶媒は、単一の溶液から投与し塗布することもできる。
【００７０】
表面架橋プロセスでは、ベースポリマーの官能基と反応することができる多官能化合物が、好ましくは水溶液を使用して、ベースポリマー粒子の表面に塗布される。水溶液はまた、アルコール（例えば、メタノール、エタノールもしくはｉ−プロパノール）、多価アルコール（例えば、エチレングリコールもしくはプロピレングリコール）、またはアセトンのような水混和性有機溶媒を含有してもよい。
【００７１】
表面架橋剤溶液は、ポリアミンの塗布前または塗布後のいずれかに、ベースポリマー粒子の外面のみを主に湿潤させる量でベースポリマー粒子に塗布される。好ましくは、少なくともベースポリマー粒子の湿潤させた表面を加熱することによって、ベースポリマー粒子の表面架橋および乾燥が行われる。
【００７２】
ベースポリマー粒子は、適切な溶媒中に典型的には約０．０１質量％〜約４質量％の表面架橋剤、好ましくは約０．４質量％〜約２質量％の表面架橋剤を含有する表面架橋剤溶液で表面処理される。前記溶液は、転動自在なベースポリマー粒子表面に微細なスプレーとして、約１：０．０１〜１：０．５のベースポリマー粒子と表面架橋剤溶液の質量部比率で塗布することができる。表面架橋剤は、ベースポリマー粒子の０．００１質量％〜約５質量％、好ましくは約０．００１質量％〜約０．５質量％の量で存在する。本発明のすべての利点を達成するには、表面架橋剤は、ベースポリマー粒子の約０．００１質量％〜約０．２質量％の量で存在する。
【００７３】
ベースポリマー粒子の表面架橋と乾燥は、表面処理したベースポリマー粒子を適切な温度（例えば、約７０℃〜約２００℃、好ましくは１０５℃〜１８０℃）で加熱することによって達成される。適切な表面架橋剤は、ベースポリマー粒子の表面で酸部分と架橋ポリマーと反応することができる。
【００７４】
適切な表面架橋剤の非限定例には、炭酸アルキレン（例えば、炭酸エチレンまたは炭酸プロピレン）、ポリアジリジン（例えば、２，２−ビスヒドロキシメチルブタノールトリス［３−（１−プロピオン酸アジリジン）］またはビス−Ｎ−アジリジノメタン）、ハロエポキシ（例えば、エピクロロヒドリン）、ポリイソシアネート（例えば、２，４−ジイソイアン酸トルエン）、ジグリシジルまたはポリグリシジル化合物（例えば、ホスホン酸ジグリシジル、エチレングリコールジグリシジルエーテル、またはポリアルキルエンエチレングリコールのビスクロロヒドリンエーテル）、アルコキシシリル化合物、多価アルコール（例えば、エチレングリコール、１，２−プロパンジオール、１，４−ブタンジオール、グリセリン、メチルトリグリコール、約２００〜約１０，０００の平均分子量Ｍwを有するポリエチレングリコール、ジグリセロールおよびポリグリセロール、ペンタエリトリトール、ソルビトール、これらの多価アルコールのエトキシレート、およびカルボン酸または炭酸（例えば、炭酸エチレンまたは炭酸プロピレン）を有するこれらのエステル）、炭酸誘導体（例えば、尿素、チオ尿素、グアニジン、ジシアンジアミド、２−オキサゾリジノンおよびその誘導体、ビスオキサゾリン、ポリオキサゾリン、ジイソシアネートおよびポリイソシアネート）、ジ−Ｎ−メチロールおよびポリ−Ｎ−メチロール化合物（例えば、メチレンビス（Ｎ−メチロールメタクリルアミド）またはメラミンホルムアルデヒド樹脂）、複数のブロックイソシアネート基を有する化合物（例えば、２，２，３，６−テトラメチルピペリジン−４−オンでブロックされたジイソシアン酸トリメチルヘキサメチレン）、２−ヒドロキシエチルオキサゾリジノン、参考として本明細書で援用される米国特許第６２３９２３０号に開示されるヒドロキシアルキルアミド、ならびに当業者に既知のその他の表面架橋剤が含まれるが、これらに限定されない。
【００７５】
ポリアミンは、表面架橋ステップが完了した後に、ポリマー粒子に塗布される。ポリアミン含有溶液は、適切な溶媒中で約５質量％〜約５０質量％のポリアミンを含む。典型的には、ポリアミンを容易かつ均質に表面架橋ポリマー粒子の表面に塗布するのに十分な量の溶媒が存在する。ポリアミン溶液の溶媒は、典型的には水を含む。
【００７６】
表面架橋ポリマー粒子の表面に塗布されるポリアミンの量は、表面架橋ポリマー粒子をコーティングするのに十分な量である。したがって、表面架橋ポリマー粒子の表面に塗布されるポリアミンの量は、表面架橋ポリマー粒子の質量の約０．１％〜約２％、好ましくは約０．２％〜約１％である。本発明のすべての利点を達成するには、ポリアミンは、表面架橋ポリマー粒子の約０．２質量％〜約０．５質量％の量で、表面架橋ポリマー粒子の表面に存在する。
【００７７】
ポリアミンは、ベースポリマーまたは表面架橋ポリマーとイオン結合を形成することができ、表面架橋ポリマーが流体を吸収し膨潤した後にも表面架橋粒子への接着力を保持する。好ましくは、ポリアミンと表面架橋ポリマー粒子との間に過度な量の共有結合が形成されず、ポリアミンと表面架橋ポリマー粒子の相互作用は、静電結合、水素結合、およびファンデルワールス相互作用などの分子間相互作用である。したがって、表面架橋ポリマー粒子上にポリアミンが存在しても、表面架橋ポリマー粒子の吸収プロファイルに悪影響が及ぶことはない。
【００７８】
本発明で有用なポリアミンは、１分子当たり少なくとも２つ、好ましくは複数の窒素原子を有する。ポリアミンは、典型的には約５，０００〜約１，０００，０００、好ましくは２０，０００〜約６００，０００の質量平均分子量（Ｍw）を有する。本発明のすべての利点を達成するには、ポリアミンは、約１００，０００〜約４００，０００のＭwを有する。
【００７９】
一般的に、有用なポリアミンポリマーは、（ａ）第一級アミン基、（ｂ）第二級アミン基、（ｃ）第三級アミン基、（ｄ）第四級アンモニウム基、または（ｅ）これらの混合物を有する。ポリアミンの例には、ポリビニルアミン、ポリアリルアミン、ポリエチレンイミン、ポリアルキレンアミン、ポリアゼチジン、ポリビニルグアニジン、ポリ（ＤＡＤＭＡＣ）（すなわち、ポリ（塩化ジアリルジメチルアンモニウム））、カチオン性ポリアクリルアミド、ポリアミン官能性ポリアクリレート、およびこれらの混合物が含まれるが、これらに限定されない。
【００８０】
例えば、ビニルアミンコポリマーに変換されたビニルホルムアミドのコポリマーおよびコモノマーなどの、ビニルアミンのホモポリマーおよびコポリマーを使用することができる。コモノマーは、ビニルホルムアミドと共重合することができるいずれのモノマーであってもよい。このようなモノマーの非限定例には、アクリルアミド、メタクリルアミド、メタクリロニトリル、酢酸ビニル、プロピオン酸ビニル、スチレン、エチレン、プロピレン、Ｎ−ビニルピロリドン、Ｎ−ビニルカプロラクタム、Ｎ−ビニルイミダゾール、スルホネート基またはホスホネート基を含有するモノマー、ビニルグリコール、アクリルアミド（メタクリルアミド）アルキレントリアルキルアンモニウム塩、ジアリルジアルキルアンモニウム塩、Ｃ1-4アルキルビニルエーテル（例えば、メチルビニルエーテル、エチルビニルエーテル、イソプロピルビニルエーテル、ｎ−プロピルビニルエーテル、ｔ−ブチルビニルエーテル）、Ｃ1-4アルキル基で置換されるＮ置換アルキルアクリルアミド（メタクリルアミド）（例えば、Ｎ−メチルアクリルアミド、Ｎ−イソプロピルアクリルアミド、およびＮ，Ｎ−ジメチルアクリルアミド）、Ｃ1-20アクリル酸アルキルエステル（メタクリル酸アルキルエステル）（例えば、メタクリル酸メチル、メタクリル酸エチル、アクリル酸プロピル、アクリル酸ブチル、アクリル酸ヒドロキシエチル、メタクリル酸ヒドロキシエチル、アクリル酸ヒドロキシプロピル、メタクリル酸ヒドロキシプロピル、アクリル酸ヒドロキシブチル、メタクリル酸ヒドロキシブチル、アクリル酸２−メチルブチル、アクリル酸３−メチルブチル、アクリル酸３−ペンチル、アクリル酸ネオペンチル、アクリル酸２−メチルペンチル、アクリル酸ヘキシル、アクリル酸シクロヘキシル、アクリル酸２−エチルヘキシル、アクリル酸フェニル、アクリル酸ヘプチル、アクリル酸ベンジル、アクリル酸トリル、アクリル酸オクチル、アクリル酸２−オクチル、アクリル酸ノニル、およびメタクリル酸オクチル）が含まれるが、これらに限定されない。
【００８１】
特定のポリビニルアミンコポリマーには、Ｎ−ビニルホルムアミドおよび酢酸ビニルのコポリマー、プロピオン酸ビニル、Ｃ1-4アルキルビニルエーテル、アクリル酸（メタクリル酸）エステル、アクリロニトリル、アクリルアミド、ならびにビニルピロリドンが含まれるが、これらに限定されない。
【００８２】
ポリアミンコーティングは、表面架橋ポリマー粒子に塗布される場合、親水性である。ポリアミンコーティングは、ポリアミンコーティングプロセスに共溶媒を含めることによって、疎水性になる。共溶媒は、少なくとも１つ、多くの場合は２つまたは３つのヒドロキシ基を含有する。有用な共溶媒には、アルコール、ジオール、トリオール、およびこれらの混合物（例えば、メタノール、エタノール、プロピルアルコール、イソプロピルアルコール、エチレングリコール、プロピレングリコール、エチレングリコールオリゴマー、プロピレングリコールオリゴマー、グリセリン、プロピレングリコールモノアルキルエーテル、および類似のヒドロキシ含有溶媒）が含まれるが、これらに限定されない。エチレングリコールまたはプロピレングリコールのオリゴマーは、２〜４個の酸化エチレンモノマー単位または酸化プロピレンモノマー単位を含有する。
【００８３】
本発明によれば、ポリアミン溶液は、ポリアミンと共溶媒がポリマー粒子の表面に均一に分散するように、表面架橋ポリマー粒子に塗布される。ポリアミンと共溶媒に加えて、他の任意の成分も表面架橋ＳＡＰ粒子に塗布することができる。このような任意の成分には、例えばポリアミンコーティングされたＳＡＰ粒子に凝結防止特性を付与する粘土およびシリカが含まれるが、これらに限定されない。粘土およびシリカはまた、ポリアミンコーティングを塗布し硬化させた後にも、ポリアミンコーティングされたＳＡＰ粒子に塗布することができる。
【００８４】
流体を固体に塗布するいずれの既知の方法も、好ましくは、例えば加圧ノズルまたは回転ディスクを使用してコーティング溶液を微細な液滴に分散させることによって、表面架橋ポリマー粒子へのポリアミンコーティングの塗布に使用することができる。表面架橋ポリマー粒子の均一なコーティングは、表面架橋ポリマー粒子をガス乱流に懸濁させる高強度の機械式ミキサーまたは流動式ミキサーで達成することができる。表面架橋ポリマー粒子の表面に流体を分散させる方法は、当該技術分野で既知である（参考として本明細書で援用される、米国特許第４７３４４７８号を参照）。
【００８５】
次いで、得られたポリアミンコーティングされた表面架橋ポリマー粒子は、十分な時間（例えば、約５分〜約６０分間）約２５℃〜約１００℃、好ましくは約３０℃〜約８０℃、より好ましくは約３５℃〜６０℃に維持される。特に、ポリアミンコーティングは、典型的には、表面架橋プロセス後に完全に冷却されていない表面架橋ＳＡＰ粒子に塗布される。したがって、ポリアミンコーティングステップでは、表面架橋ＳＡＰ粒子の潜熱が使用される。必要に応じて、最高１００℃の所望の粒子温度を維持して、ポリアミンコーティングを硬化させるのに、外部熱を加えることもできる。ポリアミンコーティングされたＳＡＰ粒子の温度は、ポリアミンコーティングとベースポリマーのカルボキシル基との間の共有結合を形成する反応を回避するか、少なくとも最小限にするために、約１００℃以下に維持される。
【００８６】
ポリアミンと水と共溶媒とを表面架橋ＳＡＰ粒子に塗布した後、コーティングされたＳＡＰ粒子は、約２５℃〜約１５０℃にて、約５分〜約６０分間、パドルミキサー（例えば、Ｒｕｂｅｒｇ−Ｍｉｓｃｈｔｅｃｈｎｉｋ  ＡＧ（ドイツ  ニーハイム）およびＮａｒａ  Ｍａｃｈｉｎｉｎｇ  Ｃｏ．，Ｌｔｄ．（ドイツ  フレッヘン）から入手可能なもの）で混合される。その他の適切なミキサーには、Ｐａｔｔｅｒｓｏｎ−Ｋｅｌｌｙミキサー、ＤＲＡＩＳ乱流ミキサー、Ｌｏｅｄｉｇｅミキサー、Ｓｃｈｕｇｉミキサー、スクリューミキサー、およびパンミキサーが含まれる。混合後、本発明のポリアミンコーティングされたＳＡＰ（すなわち、ポリアミンコーティングを有する表面架橋ＳＡＰ粒子であって、ポリアミンとベースポリマーのカルボキシル基との間の共有結合が最小限に低減される、ＳＡＰ粒子）が生じる。
【００８７】
本発明のポリアミンコーティングされたＳＡＰ粒子は、優れた吸収性、透過性、およびゲル完全性を有する。特に、本ＳＡＰ粒子は、１分後に２．３ｃｍ未満、５分後に３ｃｍ未満、および１０分後に６．５ｃｍ未満の吸上指数を有する。本発明の粒子はまた、少なくとも２．５、好ましくは少なくとも３、より好ましくは少なくとも３．５、最も好ましくは少なくとも４．０のゲル完全性も示す。本発明のＳＡＰ粒子はさらに、ポリアミンコーティングされていない同一の表面架橋ＳＡＰ粒子のＦＳＧＢＰよりも少なくとも２倍高い自由膨潤ゲルベッド透過性（ＦＳＧＢＰ）も示す。
【００８８】
したがって、本発明は、改善された吸収度、流体透過性およびゲル完全性を有する、ポリアミンコーティングされたＳＡＰ粒子を提供する。前記粒子は、吸上指数により測定される一過的な疎水性表面を有する。したがって、本発明のポリアミンコーティングされたＳＡＰ粒子は、ゲルブロッキングの問題克服する失禁時の膨潤遅延機構を示す。これにより最終的には、ＳＡＰ粒子のすべての吸収能力がより完全に利用されるようになる。
【００８９】
特に、本発明のＳＡＰ粒子は、０．９％生理食塩水と接触してから、生理食塩水を吸収するまでに少なくとも５秒間の遅延を示す。好ましくは、本発明のＳＡＰ粒子は、ＳＡＰ粒子と接触した０．９％生理食塩水を吸収するまでに、少なくとも１０秒間、より好ましくは少なくとも１５秒間の遅延を示す。最も好適な実施形態において、ＳＡＰ粒子は、粒子と接触した０．９％生理食塩水を吸収するまでに、少なくとも２０秒間の遅延を示す。
【００９０】
本発明は、共溶媒がコーティング溶液の成分として塗布されることから、疎水性の表面を有するポリアミンコーティングされたＳＡＰ粒子も提供する。疎水性の表面はまた、ポリアミンの粘り気のある粘着性の性質に起因するＳＡＰ粒子の凝塊も減少させる。本発明は、ポリアミンコーティングを塗布した後、ＳＡＰ粒子が比較的低温（すなわち、約２５℃〜約１００℃、好ましくは約５０℃〜約１００℃、最も好ましくは約６０℃〜約８０℃）にて約５分〜約６０分間維持される場合に、親水性の表面を有するポリアミンコーティングされたＳＡＰ粒子も提供する。
【００９１】
本発明によれば、ポリアミンは、ポリアミンと共溶媒が表面架橋ＳＡＰ粒子の表面に均一に分散するように、表面架橋ＳＡＰ粒子に塗布される。次いで、得られたコーティングされた表面架橋ＳＡＰ粒子は、ポリアミンコーティングとベースポリマーのカルボキシル基との間の共有結合架橋を最小限にしながら、ポリアミンコーティングを硬化させるために、例えば、約５〜約９０分間、好ましくは約１０〜約６０分間にわたって、約２５℃〜約１００℃、好ましくは約５０℃〜約１００℃、より好ましくは約６０℃〜約８０℃に維持される。
【００９２】
本発明のコーティングされたＳＡＰ粒子によって提供される一過的な表面疎水性という予想外の利点を実証するために、ポリアミンコーティングされたＳＡＰ粒子を製造して、遠心力保持能力（ＣＲＣ（ｇ／ｇ））、荷重吸収度（ＡＵＬ０．９ｐｓｉ（ｇ／ｇ））、自由膨潤ゲルベッド透過性（ＧＢＰ、ダルシー）、ゲルベッド透過性（ＧＢＰ０．３ｐｓｉ、ダルシー）、ゲル完全性（ＧＩ）（１〜４点）、および流体吸上指数（ｃｍ／分）について試験した。これらの試験は、以下の手順を使用して行った。
【００９３】
遠心力保持能力（ＣＲＣ）
この試験により、ヒドロゲル形成ポリマーの自由膨潤能力が測定される。得られた保持能力は、試料１グラム重当たりに保持される液体グラム（ｇ／ｇ）として記載される。この方法では、粒群１０６〜８５０μｍの乾燥ＳＡＰ粒子０．２０００±０．００５０ｇをティーバッグに挿入する。例えば、（米国コネチカット州ウィンザーロックスに事務所を有する）Ｄｅｘｔｅｒ  Ｃｏｒｐｏｒａｔｉｏｎから型式番号１２３４Ｔのヒートシール濾紙として入手可能なものなどのヒートシールティーバッグ材は、ほとんどの用途に良好に機能する。このバッグは、５インチ×３インチのバッグ材試料を半分に折り、開口端部の２つをヒートシールして、２．５インチ×３インチの長方形パウチを形成することによって形成される。ヒートシールは、材料の端部から約０．２５インチ内側に位置しなければならない。試料をパウチに入れた後、パウチの残りの開口端部もヒートシールする。対照として空のバッグを作成することもできる。ティーバッグを３０分間生理食塩水溶液（すなわち、０．９質量％の塩化ナトリウム水）に入れ（少なくともポリマー１ｇ当たり０．８３１（リットル）の生理食塩水）、バッグが完全に湿潤するまで沈めておく。次いで、ティーバッグを２５０Ｇにて３分間遠心分離させる。このティーバッグの質量を測定することによって、生理食塩水の吸収量を測定する。このバッグ自体が保持する溶液を考慮して得た、超吸収性ポリマー試料の保持する溶液量が、超吸収性ポリマーの遠心力保持能力（ＣＲＣ）であり、超吸収性ポリマー１グラム当たりの流体グラムとして表される。より具体的には、前記保持能力は、以下の式によって測定される。
【００９４】
【数１】
2010501697.tif 000005
【００９５】
ゲルベッド透過性（ＧＢＰ自由膨潤および０．３ｐｓｉ、ダルシー）
この手順は、参考として本明細書で援用される米国特許公開第２００５／０２５６７５７号に開示されている手順と同じである。但し、１００グラム重を使用して０．３ｐｓｉを提供することにより、方法が改変されている。
【００９６】
荷重吸収度（ＡＵＬ）
この手順は、ＡＵＬ（０．９０ｐｓｉ）に３１７グラム重を使用して、参考として本明細書で援用される国際特許公開第００／６２８２５号、第２２〜２３項に開示されている。
【００９７】
ゲル完全性（ＧＩ）
小さなポリスチレン秤量皿（直径１インチのベース）にＳＡＰ試料１ｇを入れた。ＳＡＰ粒子を皿底に均等に分散させた後、１ｇの０．９質量％生理食塩水をＳＡＰ粒子の中央に添加する。これらの粒子を１分間静置した後、以下の通り評価する。
【００９８】
【表１】
2010501697.tif 000006
【００９９】
流体吸上指数
この手順は、参考として本明細書で援用される欧州特許第０５３２００２Ｂ１号に開示されている手順と同じである。
【０１００】
粒度分布（ＰＳＤ）
参考として本明細書で援用される米国特許第５０６１２５９号に記載の通り、粒度分布が測定する。要約すると、ＳＡＰ粒子の試料を、一連の積層篩の上に添加する。これらの篩を、所定の時間にわたって機械的に振盪された後、それぞれの篩上のＳＡＰ粒子の量を計量する。ＳＡＰ試料の最初の試料質量をもとに、それぞれの篩上のＳＡＰ粒子の割合を算出する。
【０１０１】
比較例１
表面架橋されたポリマー粒子、およびＢＡＳＦ  ＡＧ（ドイツ  ルートウィヒスハーフェン）より入手可能なＨｙＳｏｒｂ  Ｂ−８７００ＡＤを、所定の温度に設定した実験用オーブンで予熱した。ポリマー粒子（１ｋｇ）が所定のコーティング温度に達したら、表面架橋されたポリマー粒子を、予熱した実験用Ｌｏｅｄｉｇｅミキサーに移した。粒子は、コーティング手順全体を通して一定の所定温度に維持した。使い捨て注射器により４４９ｒｐｍのＬｏｅｄｉｇｅ混合速度で５分間かけて滴下することにより、ポリビニルアミンコーティング溶液（すなわち、４０グラムのＬＵＰＡＭＩＮ（登録商標）９０９５および１５グラムの脱イオン水）を予熱したポリマー粒子に添加した。コーティング溶液の添加が完了した後、Ｌｏｅｄｉｇｅ混合速度を７９ｒｐｍに下げ、混合を３０分間継続した。
【０１０２】
【表２】
2010501697.tif 000007
１）ＢＡＳＦ  Ｃｏｒｐｏｒａｔｉｏｎ（米国ニュージャージー州フローラムパーク）より入手可能なＬＵＰＡＭＩＮ（登録商標）９０９５は、５〜１０％の直鎖ポリビニルアミン（平均分子量３４０，０００）を含有する。
【０１０３】
比較例１のＳＡＰ粒子は、ポリアミンコーティングプロセスに共溶媒が含まれていないことから、親水性表面を有する。図１は、比較例１の親水性ＳＡＰ粒子に０．９％生理的食塩水を添加した様子を示す写真を含む。これらの連続写真は、ＳＡＰ粒子に生理食塩水を添加した様子と、生理食塩水の添加から３０秒後の結果を示す。最後の写真に見られる湿潤した粒子はゲル完全性が低いことに留意されたい。
【０１０４】
実施例２
表面架橋されたポリマー粒子、およびＨｙＳｏｒｂ  Ｂ−８７００ＡＤを、所定の温度に設定した実験用オーブンで予熱した。ポリマー粒子（１ｋｇ）が所定のコーティング温度に達したら、粒子を、予熱した実験用Ｌｏｅｄｉｇｅミキサーに移した。ポリマー粒子は、コーティング手順全体を通して一定の所定温度に維持した。使い捨て注射器により４４９ｒｐｍのＬｏｅｄｉｇｅ混合速度で５分間かけて滴下することにより、ポリビニルアミンコーティング溶液（４０グラムのＬＵＰＡＭＩＮ（登録商標）９０９５、１０グラムのプロピレングリコール、および１５グラムの脱イオン（ＤＩ）水）を予熱したポリマー粒子に添加した。コーティング溶液の添加が完了した後、Ｌｏｅｄｉｇｅ混合速度を７９ｒｐｍに下げ、混合を３０分間継続した。
【０１０５】
【表３】
2010501697.tif 000008
【０１０６】
図２の写真は、一過的な疎水性表面を有する本発明のポリアミンコーティングされたＳＡＰ粒子によって達成されたゲル完全性の改善を示す。
【０１０７】
実施例３
表面架橋されたポリマー粒子、およびＨｙＳｏｒｂ  Ｂ−８７００ＡＤを、６０℃に設定した実験用オーブンで予熱した。ポリマー粒子（１ｋｇ）が６０℃に達したら、粒子を、予熱した（６０℃）実験用Ｌｏｅｄｉｇｅミキサーに移した。ポリマー粒子は、コーティング手順全体を通して６０℃に維持した。使い捨て注射器を使用して、ポリビニルアミンコーティング溶液（４０グラムのＬＵＰＡＭＩＮ（登録商標）９０９５、１０グラムの共溶媒、および１５グラムのＤＩ水）を、予熱したポリマー粒子に添加した。添加は、４４９ｒｐｍのＬｏｅｄｉｇｅ混合速度で５分間かけて滴下することにより行った。コーティング溶液の添加が完了した後、Ｌｏｅｄｉｇｅ混合速度を７９ｒｐｍに下げ、混合を３０分間継続した。本実施例で使用される共溶媒は、プロピレングリコール（ＰＧ）、１，３−プロパンジオール（ＰＤＯ）、イソプロピルアルコール（ＩＰＡ）、メタノール（ＭｅＯＨ）、およびエチレングリコール（ＥＧ）であった。
【０１０８】
【表４】
2010501697.tif 000009
【０１０９】
実施例４
表面架橋されたポリマー粒子、およびＨｙＳｏｒｂ  Ｂ−８７００ＡＤを、所定の温度に設定した実験用オーブンで予熱した。ポリマー粒子（１ｋｇ）が所定の温度に達したら、粒子を、予熱した実験用Ｌｏｅｄｉｇｅミキサーに移した。ポリマー粒子は、コーティング手順全体を通して一定の所定温度に維持した。４４９ｒｐｍのＬｏｅｄｉｇｅ混合速度で５分間かけて滴下することにより、ポリビニルアミンコーティング溶液（２０グラムのＬＵＰＡＭＩＮ（登録商標）９０９５、１０グラムのＰＧ、および１５グラムのＤＩ水）を、予熱したポリマー粒子に添加した。コーティング溶液の添加が完了した後、Ｌｏｅｄｉｇｅ混合速度を７９ｒｐｍに下げ、混合を３０分間継続した。
【０１１０】
【表５】
2010501697.tif 000010
【０１１１】
実施例５  吸収時間の遅延
親水性表面を有する、比較例１のポリビニルアミンコーティングされたポリマー粒子（１ｇ）をプラスチック秤量皿に移した。次いで、使い捨てピペットにより、着色した０．９％生理食塩水（１．０ｇ）をポリマー粒子に添加した。生理食塩水がポリマー粒子の表面から消失する時間（秒）を測定した（試料５ａ）。この手順を、（ａ）ポリアミンコーティングを使用していない表面架橋されたＨｙＳｏｒｂ  Ｂ−８７００ＡＤ粒子（対照）と、（ｂ）疎水性表面を有する、実施例２のポリアミンコーティングされたＨｙＳｏｒｂ  Ｂ−８７００粒子（試料５ｂ）に繰り返し行った。図３および以下の表は、疎水性表面を有する、本発明のポリアミンコーティングされたＳＡＰ粒子が示した吸収時間の遅延を示す。
【０１１２】
【表６】
2010501697.tif 000011
【０１１３】
通常、ＳＡＰ粒子は、親水性表面を有しており、生理食塩水と粒子表面とが接触するとすぐに生理食塩水を吸収する。したがって、疎水性表面を有する本発明のＳＡＰ粒子とは対照的に、従来の表面架橋ＳＡＰは、液体吸収時間の遅延を示さない。
【０１１４】
比較例１および実施例２〜５は、本発明のポリアミンコーティングされたＳＡＰ粒子が、優れた透過性（ＦＳＧＢＰ）を示し、吸収力（ＣＲＣ）を維持し、ゲル完全性（ＧＩ）を改善するだけでなく、共溶媒をコーティングプロセスに組み込むことによってＳＡＰ粒子表面を疎水性にした場合に、粒子の凝塊を減少させ、失禁時の膨潤を遅延させることを示している。
【０１１５】
また、本発明のポリアミンコーティングされたＳＡＰ粒子が示す吸収度と透過性とゲル完全性の均衡のとれた特性、そして失禁後の粒子の膨潤遅延は、表面架橋ＳＡＰ粒子の表面にポリアミンを塗布した後にも表面架橋ＳＡＰ粒子を維持する比較的低い温度によるものである。特に、硬化温度が低いため、高温でポリアミンコーティングを硬化すると悪影響を受けるゲル完全性が、優れたレベルに維持される。
【０１１６】
本発明のポリアミンコーティングされたＳＡＰ粒子は、水およびその他の液体の吸収剤として有用であり、特に、おむつ、タンポンおよび生理用ナプキンなどの衛生用品の吸収性成分として使用することができる。本発明のポリアミンコーティングされたＳＡＰ粒子は、例えば以下の用途で使用することができる（保管、包装、水の影響を受けやすい用品の包装材料としての輸送（例えば、花の輸送）、および衝撃保護；食品部門における、魚および鮮肉の輸送、ならびに鮮魚および鮮肉パック内の水および血液の吸収；水処理、廃棄物処理、および水除去；清掃；ならびに農業業界における、灌水、融雪氷水および露の沈殿物の保持、ならびに堆肥化添加物としての利用）。
【０１１７】
本発明のポリアミンコーティングされたＳＡＰ粒子用のさらなる用途には、医療用途（損傷用ギプス、火傷用被覆材またはその他の滲出性損傷用の吸水材、損傷用の救急用被覆材、後の分析および診断のための体液滲出物の迅速吸収）、化粧品、医薬品および薬物の担体材料、リューマチ用ギプス、超音波ゲル、冷却ゲル、油中水型乳剤または水中油型乳剤の増粘剤、繊維（グローブ、スポーツウェア、繊維の湿気調整、靴の中敷き、合成繊維）、疎水性表面の親水性化、化学プロセス業界の用途（有機反応用触媒、官能性大分子（酵素）の固定、蓄熱媒体、濾過助剤、ポリマーラミネートの親水性成分、分散剤、液化機）、ならびに建築構造物（シーリング材、湿気の存在下で自動密閉するシステムまたはフィルム、および焼結建築資材またはセラミックス中の細孔形成剤）が含まれる。
【０１１８】
特に、本発明はまた、衛生用品の吸収コア材におけるポリアミンコーティングされたＳＡＰ粒子の使用も提供する。衛生用品には、成人用失禁パッドおよび失禁ブリーフ、乳児用おむつ、生理用品、包帯、および体液の吸収に有用な類似用品が含まれるが、これらに限定されない。
【０１１９】
おむつなどの衛生用品は、（ａ）透液性表面シートと、（ｂ）不透液性裏面シートと、（ｃ）（ａ）と（ｂ）の間に配置され、約５０質量％〜約１００質量％の本発明のポリアミンコーティングされたＳＡＰ粒子、および０質量％〜５０質量％の親水性繊維材料（例えば、セルロース繊維）を含むコア材と、（ｄ）場合により前記コア材（ｃ）の真上および真下に配置される組織層と、（ｅ）場合により（ａ）と（ｃ）の間に配置される吸収層とを含む。
【０１２０】
本明細書で上に記載したような本発明の多くの改変および変形が、本発明の趣旨および適用範囲から逸脱することなく可能であり、したがって、特許請求の範囲に記載のような制限を課す必要があるは明らかである。
【国際調査報告】
2010501697.tif 000012
2010501697.tif 000013
2010501697.tif 000014